(57)【要約】【課題】  本発明は、面積変調方式による相変化型多値記録媒体において、記録再生波長が４０５ｎｍ付近の青色レーザを用いて、良好なＳＤＲと実用的なパワーマージンを有する相変化型多値記録媒体およびその記録方法を提供することを目的とする。【解決手段】  本発明の光情報記録媒体は、基板上に少なくとも第１保護層、ＳｂおよびＴｅを主成分とする相変化型記録層、第２保護層および金属反射層からなる情報記録層が形成されており、該記録層を記録マークを形成する領域を互いに等しい面積に分割すると共に、記録マークを形成する領域に対して１つの記録マークを形成し、この記録マークを記録マークを形成する領域に対して占有する割合の情報として、記録すべき情報が多値情報に変調され、記録・再生される方式に用いられる光情報記録媒体であり、上記基板に溝深さ０．０１５〜０．０３０μｍ、トラックピッチ０．４〜０．５μｍ、溝幅０．２５〜０．３３μｍの案内溝が形成されていると共に、該基板のレーザビームが入射する側の面に多層の反射防止層が形成されている。【選択図】      図７
2005174423.tif 000002
【特許請求の範囲】
【請求項１】
基板上に少なくとも第１保護層、ＳｂおよびＴｅを主成分とする相変化型記録層、第２保護層および金属反射層からなる情報記録層が形成されており、該記録層を記録マークを形成する領域を互いに等しい面積に分割すると共に、記録マークを形成する領域に対して１つの記録マークを形成し、この記録マークを記録マークを形成する領域に対して占有する割合の情報として、記録すべき情報が多値情報に変調され、記録・再生される方式に用いられる光情報記録媒体において、上記基板に溝深さ０．０１５〜０．０３０μｍ、トラックピッチ０．４〜０．５μｍ、溝幅０．２５〜０．３３μｍの案内溝が形成されていると共に、該基板のレーザビームが入射する側の面に多層の反射防止層が形成されていることを特徴とする光情報記録媒体。
【請求項２】
該反射防止層形成後の基板の表面反射率が０〜１％であることを特徴とする請求項１に記載の光情報記録媒体。
【請求項３】
該反射防止層が第一反射防止層と第二反射防止層からなり、第一反射防止層と第二反射防止の各々について、λ／４ｎで示される光学膜厚と実際の膜厚ｄとの差が±１０ｎｍ以内であることを特徴とする請求項１又は２に記載の光情報記録媒体。
但し、λは記録再生波長であり、ｎは波長λの光の屈折率であり、第一反射防止層が第二反射防止に対してレーザービームの入射側に位置するものとする。
【請求項４】
該記録再生波長λが３９０〜４２０ｎｍであり、第一反射防止層がＭｇＦ２からなり、第二反射防止層がＡｌ２Ｏ３からなることを特徴とする請求項１又は２に記載の光情報記録媒体。
【請求項５】
該記録再生波長λが３９０〜４２０ｎｍであり、第一反射防止層がＩＴＯからなり、第二反射防止層がＴｉＯ２からなることを特徴とする請求項１〜４のいずれかに記載の光情報記録媒体。
【請求項６】
該記録層が、組成ＧｅαＸβ（ＳｂγＴｅ１−γ）１−α−βの材料からなることを特徴とする請求項１〜５のいずれかに記載の光情報記録媒体。
但し、Ｘは、Ａｇ、Ａｕ、Ｃｕ、Ｃａ、Ｃｒ、Ｚｎ、Ｂ、Ａｌ、Ｇａ、Ｉｎ、Ｓｉ、Ｓｎ、Ｐｂ、Ｍｇ、Ｍｎ、Ｎ、Ｐ、Ｂｉ、Ｌａ、Ｃｅ、Ｃｄ、Ｔｂ、Ｄｙの中から選ばれる少なくとも１種類の元素であり、０．０１≦α≦０．１０、０．００１≦β≦０．１０、０．６５≦γ≦０．８５である。
【請求項７】
請求項１〜６のいずれかに記載の光情報記録媒体を用い、Ｗ＝０．８２×λ／ＮＡ（λ：記録再生波長、ＮＡ：光学系の開口数）で示される集光レーザビームの収束直径Ｗの０．４〜０．５のセル長さで記録することを特徴とする多値記録方法。
【発明の詳細な説明】
【技術分野】
【０００１】
本発明は、記録ピットの記録再生信号レベルが２値より多い相変化型多値記録媒体およびその記録方法に関する。
【背景技術】
【０００２】
近年、デジタル化の進展に伴って扱う情報量が増大し、高密度かつ高速でデータを記録・再生できる記録媒体が求められている。こうした用途に応える記録媒体として、結晶状態と非晶質（アモルファス）状態の可逆的相変化を利用したいわゆる相変化型光記録媒体が知られている。この可逆的に変化する記録材料としては、ＧｅＴｅ−Ｓｂ２Ｔｅ３擬似２元系組成を有する化合物、例えば、Ｇｅ２Ｓｂ２Ｔｅ５などの化合物組成に代表される（ａ）ＧｅＳｂＴｅ系材料、およびＳｂ７０Ｔｅ３０共晶組成近傍を主成分とし、これに総量１０原子％程度以下の種々の添加元素を含んだＳｂＴｅ共晶系記録材料、例えば（ｂ）ＡｇＩｎＳｂＴｅ系材料がある。
【０００３】
前者の（ａ）ＧｅＳｂＴｅ系材料はＤＶＤ−ＲＡＭとして、後者の（ｂ）ＡｇＩｎＳｂＴｅ系材料は、ＣＤ−ＲＷ、ＤＶＤ−ＲＷおよびＤＶＤ＋ＲＷとして広く実用化されている。これらの相変化型光記録媒体は、いずれも基板上に、下部保護層、記録層、上部保護層、金属反射層などを積層した構造を有し、記録層における結晶とアモルファスの間の光学定数変化および積層構造における多重干渉を利用して反射率を制御し、２値情報の記録・再生を行うものである。
【０００４】
上記の（ａ）ＧｅＳｂＴｅ系材料と（ｂ）ＡｇＩｎＳｂＴｅ系材料の間には、以下のような結晶化時の相変化メカニズムの違いがあることが知られている。
すなわち、（ａ）ＧｅＳｂＴｅ系材料が非晶質マーク内で生じる均一核形成とそれに続く結晶成長により進行するのに対して、（ｂ）ＡｇＩｎＳｂＴｅ系材料では、非晶質マークを囲む結晶部の境界から結晶成長が進行する（不均一核形成）。このような違いから、（ｂ）ＡｇＩｎＳｂＴｅ系材料は、（ａ）ＧｅＳｂＴｅ系材料に比べ、シャープな結晶−非晶質マークの境界が得られ、その結果、マーク形状の揺らぎ（＝再生時のジッター）が小さい材料であることが知られている（ＩＳＯＭ  ａｎｄ  ＯＤＳ  ｊｏｉｎｔ  ｍｅｅｔｉｎｇ  １９９９  ＷＡ２，Ｐ１９１，ｃｈａｐｔｅｒ２，Ｌ１−Ｌ２６）。
【０００５】
このような背景から、ＡｇＩｎＳｂＴｅ系材料に代表されるＳｂＴｅ共晶系材料は、高密度記録に好適な記録材料として、従来の記録型ＤＶＤの容量を超える光情報記録媒体への応用が盛んに検討されている。
具体的には、記録再生波長の短波長化や開口数ＮＡ（Ｎｕｍｅｒｉｃａｌ  Ａｐｅｒｔｕｒｅ）の増大により、集光ビーム径を小さくして、記録されるマークのサイズを小さくすることで、高密度化および高速化が検討されている。例えば、現状の記録型ＤＶＤは、記録再生波長λ＝６５０ｎｍ、開口数ＮＡ＝０．６５の光学系により、記録容量４．７ＧＢを実現しているが、記録再生波長をλ＝４００〜４２０ｎｍと短波長化し、開口数ＮＡ＝０．８５とした記録容量２０ＧＢ以上の光記録システムが提案されている（ＩＳＯＭ  Ｔｅｃｈｎｉｃａｌ  Ｄｉｇｅｓｔ  ２０００，Ｐ．２１０）。しかしながら、このシステムでは、高ＮＡ化によって記録系と情報記録面とのワーキングディスタンスが小さくなるため、ピックアップがディスクと衝突して故障し易くなったり、入射面上のビームスポットが小さくなって（〜φ１２０μｍ）、指紋などの汚れに弱くなるため専用ケースが必要になるといった実用上の問題を抱えていた。
【０００６】
一方、開口数ＮＡを従来の記録型ＤＶＤシステムの０．６５程度に保ったままで、高密度化および高速化を実現する技術として、多値記録方式が注目されている。多値記録方式については、例えば特開２００１−８４５９１号公報（特許文献１）に開示されている。
【０００７】
このような多値記録方式によれば、ワーキングディスタンスが従来のように広く取れるため、入射面上のビームスポットが十分に大きく（〜φ５３０μｍ）、これまでのＣＤ−ＲＷや記録型ＤＶＤと同様に、専用ケースを必要としないベアディスクとして使用が可能である。また、光学系のＮＡが従来のＤＶＤと同じなので、１つの光学系でＣＤおよびＤＶＤを含めた３世代の互換が取りやすいというメリットもある。
【０００８】
次に、代表的な多値記録方法として、記録マーク占有率の違いで多値情報を記録する従来方法について説明する。
図１に、マーク占有率とＲｆ信号の関係を示す。記録マークは各セルの略中心に位置している。記録マークが、書換え可能な相変化材料あるいは基板の凹凸形状として記録された位相ピットでも同じ関係となる。記録マークが、基板の凹凸形状として記録された位相ピットの場合は、Ｒｆ信号の信号利得が最大になるように、位相ピットの光学的溝深さがλ／４（λは記録再生レーザの波長）である必要がある。Ｒｆ信号値は、記録再生用の集光ビームがセルの中心に位置する場合の値で与えられ、１つのセルに占める記録マークの占有率の大小によって変化する。一般的に、Ｒｆ信号値は、記録マークが存在しないときに最大となり、記録マークの占有率が最も高いときに最小となる。
【０００９】
このような面積変調方式により、例えば、記録マークパタン数（多値レベル数）＝６で多値記録を行うと、各記録マークパタンからのＲｆ信号値は図２のような分布を示す。Ｒｆ信号値は、その最大値と最小値の幅（ダイナミックレンジＤＲ）を１として正規化された数値で表記されている。記録再生は、λ＝６５０ｎｍ、ＮＡ＝０．６５（集光ビーム径＝約０．８μｍ）の光学系を用いて行い、セルの円周方向長さ（以下、セル長と記す）を約０．６５μｍとした。このような多値記録マークは、図３のような記録ストラテジで、Ｐｗ、Ｐｅ、Ｐｂのパワーおよびその開始時間をパラメータとして、レーザ変調することで形成できる。
【００１０】
上述のような多値記録方式においては、記録線密度を上げていく（＝トラック方向のセル長を短くしていく）と、次第に集光ビーム径に対してセル長さの方が短くなり、対象となるセルを再生するとき、集光ビームが対象となる前後のセルにはみ出すようになる。このため、対象となるセルのマーク占有率が同じでも、前後セルのマーク占有率の組合せにより、対象となるセルから再生されるＲｆ信号値が影響を受ける。すなわち、前後のマークとの符号間干渉が起こるようになる。この影響で、図２に示すように、各パタンにおけるＲｆ信号値は偏差を持った分布になる。対象となるセルがどの記録マークのパタンであるかを誤り無く判定するためには、各記録マークから再生されるＲｆ信号値の間隔が、前記偏差以上に離れている必要がある。図２の場合、各記録マークのＲｆ信号値の間隔と偏差はほぼ同等であり、記録マークパタンの判定ができる限界になっている。
【００１１】
このような符号間干渉を許容し、セル密度の限界を打破する技術として、連続する３つのデータセルを用いた多値判定技術ＤＤＰＲ（Ｄａｔａ  Ｄｅｔｅｃｔｉｏｎ  ｕｓｉｎｇ  Ｐａｔｔｅｒｎ  Ｒｅｃｏｇｎｉｔｉｏｎ，Ｉｎｔｅｒｎａｔｉｏｎａｌ  Ｓｙｍｐｏｓｉｕｍ  ｏｎ  Ｏｐｔｉｃａｌ  Ｍｅｍｏｒｙ  ２００１，Ｔｅｃｈｎｉｃａｌ  Ｄｉｇｅｓｔ  ２００１，Ｐｄ−２７）が提案されている。この技術は、連続する３つのデータセルの組み合わせパタン（８値記録時、８３＝５１２通り）からなる多値信号分布を学習し、そのパターンテーブルを作成するステップと、未知データの再生信号結果から３連続マークパタンを予測した後、前記パタンテーブルを参照して再生対象となる未知信号を多値判定するステップとからなる。これにより、再生時に符号間干渉が生じるようなセル密度においても、ＳＤＲ値を低く保ち、多値信号判定のエラー率を低くすることが可能になる。ここで、ＳＤＲ値とは、多値階調数をｎとした時の各多値信号の標準偏差σｉの平均値と、多値Ｒｆ信号のダイナミックレンジＤＲとの比＝Σσｉ／（ｎ×ＤＲ）で表され、２値記録におけるジッターに相当する信号品質である。
【００１２】
多値階調数ｎを一定とすると、多値信号の標準偏差σｉが小さいほど、且つダイナミックレンジＤＲが大きいほどＳＤＲ値は小さくなり、多値信号の分別性が良くなって、エラー率は低くなる。逆に、多値階調数ｎを大きくすると、ＳＤＲ値は大きくなりエラー率は高くなる。このような多値判定技術を用いると、例えば、多値階調数を８に増やし、各Ｒｆ信号値の分布が重なり合ってしまう図４のような場合でも、エラー率ＢＥＲ（Ｂｉｔ  Ｅｒｒｏｒ  Ｒａｔｅ）を光記録システムとして誤り訂正可能な１０−５台に抑えることができる。
【００１３】
λ＝６５０ｎｍ、ＮＡ＝０．６５の光学系を用いた場合、上記多値判定技術ＤＤＰＲによれば、Ｗ＝０．８２×λ／ＮＡ（λ：記録再生波長、ＮＡ：光学系の開口数）で示されるレーザビームの収束直径Ｗ＝０．８２μｍの略１／２以下まで、セル密度を上げることが可能である。例えば、セル長さ＝０．４０μｍでＳＤＲ＝２．５％、ＢＥＲ＜１Ｅ１０−４が得られている（同、Ｄａｔａ  Ｄｅｔｅｃｔｉｏｎ  ｕｓｉｎｇ  Ｐａｔｔｅｒｎ  Ｒｅｃｏｇｎｉｔｉｏｎ，Ｉｎｔｅｒｎａｔｉｏｎａｌ  Ｓｙｍｐｏｓｉｕｍ  ｏｎ  Ｏｐｔｉｃａｌ  Ｍｅｍｏｒｙ  ２００１，Ｔｅｃｈｎｉｃａｌ  Ｄｉｇｅｓｔ  ２００１，Ｐｄ−２７）。
【００１４】
このような多値記録システムにおいて、更なる高容量化のために、記録再生に４００ｎｍ付近の青色レーザを用いた場合、以下のような理由によって、実用的な多値記録媒体の実現が困難であった。すなわち、従来の記録型ＤＶＤの赤色記録再生系（波長６５０ｎｍ、ＮＡ＝０．６５）に比べ、青色記録再生系（約４０５ｎｍ、ＮＡ＝０．６５）では、実用可能な十分に低いＳＤＲ値を得ることが困難であった。
その最も大きな原因は、従来の記録層において、青色波長域でのＤＲが取れないことによる。前述のように、面積変調による多値記録方式では、多値信号の標準偏差σｉが小さいほど、また、ダイナミックレンジＤＲが大きいほど、ＳＤＲ値＝Σσｉ／（ｎ×ＤＲ）が小さくなり、エラー率を低くできる。
【００１５】
ここで、上記ダイナミックレンジＤＲは、基本的には、記録層の結晶状態とアモルファス状態との反射率差で与えられる。ＳｂＴｅ共晶系記録材料の場合、図５に示すように、現在実用化が進みつつある青色レーザ（約４０５ｎｍ）の波長域で、光学定数、特に吸収係数ｋの差が、これまでの赤色波長に比べて著しく小さくなる。このため、図６に示すように、結晶状態とアモルファス状態の反射率差（コントラスト）が得られにくくなり、ダイナミックレンジＤＲが赤色記録再生系のそれに比べて１／２〜１／３に激減してしまう。これは、回路システム側の電気ノイズが変わらないとすれば、信号のＣＮＲが１／２〜１／３に悪化することを意味する。なお、図６は代表的なＳｂＴｅ共晶組成Ｓｂ７５Ｔｅ２５について、それぞれの波長における光学定数を求め、ディスクへの入射損失やグルーブ溝の回折効率等を補正して光学シミュレーションを行ったものである。
【００１６】
このような青色記録再生系の狭いダイナミックレンジに多値レベルを割り付けようとすると、標準偏差σｉ、すなわち、図２あるいは図４に示す多値信号のＲｆ信号分布を、これまでの赤色記録再生系以上に相対的に小さく抑えなければならないので、多値の割り付けが困難であった。加えて、現状では、青色ＬＤの発振ノイズが赤色のそれに比べ高く、青色での多値化をさらに困難にしていた。このような青色記録再生系を用いた多値記録光システムの実現については、例えば特開２００１−８４５９１号公報（特許文献１）にはなんら開示されていない。
【００１７】
【特許文献１】特開２００１−８４５９１号公報
【特許文献２】特開２００１−１４３３２７号公報
【発明の開示】
【発明が解決しようとする課題】
【００１８】
本発明は、前述のごとき実情に鑑みてなされたもので、面積変調方式による相変化型多値記録媒体において、記録再生波長が短波長化した際に生じる前述の問題点を解決し、良好なＳＤＲと実用的なパワーマージンを有する相変化型多値記録媒体および該記録媒体を用いた多値記録方法を提供することを目的とする。
【課題を解決するための手段】
【００１９】
本発明によれば、以下に示す相変化型多値記録媒体および該記録媒体を用いた多値記録方法が提供される。
〔１〕  基板上に少なくとも第１保護層、ＳｂおよびＴｅを主成分とする相変化型記録層、第２保護層および金属反射層からなる情報記録層が形成されており、該記録層を記録マークを形成する領域を互いに等しい面積に分割すると共に、記録マークを形成する領域に対して１つの記録マークを形成し、この記録マークを記録マークを形成する領域に対して占有する割合の情報として、記録すべき情報が多値情報に変調され、記録・再生される方式に用いられる光情報記録媒体において、上記基板に溝深さ０．０１５〜０．０３０μｍ、トラックピッチ０．４〜０．５μｍ、溝幅０．２５〜０．３３μｍの案内溝が形成されていると共に、該基板のレーザビームが入射する側の面に多層の反射防止層が形成されていることを特徴とする光情報記録媒体。
〔２〕  該反射防止層形成後の基板の表面反射率が０〜１％であることを特徴とする前記〔１〕に記載の光情報記録媒体。
〔３〕  該反射防止層が第一反射防止層と第二反射防止層からなり、第一反射防止層と第二反射防止の各々について、λ／４ｎで示される光学膜厚と実際の膜厚ｄとの差が±１０ｎｍ以内であることを特徴とする前記〔１〕又は〔２〕に記載の光情報記録媒体。
但し、λは記録再生波長であり、ｎは波長λの光の屈折率であり、第一反射防止層が第二反射防止に対してレーザービームの入射側に位置するものとする。
〔４〕  該記録再生波長λが３９０〜４２０ｎｍであり、第一反射防止層がＭｇＦ２からなり、第二反射防止層がＡｌ２Ｏ３からなることを特徴とする前記〔１〕又は〔２〕に記載の光情報記録媒体。
〔５〕  該記録再生波長λが３９０〜４２０ｎｍであり、第一反射防止層がＩＴＯからなり、第二反射防止層がＴｉＯ２からなることを特徴とする前記〔１〕〜〔４〕のいずれかに記載の光情報記録媒体。
〔６〕  該記録層が、組成ＧｅαＸβ（ＳｂγＴｅ１−γ）１−α−βの材料からなることを特徴とする前記〔１〕〜〔５〕のいずれかに記載の光情報記録媒体。
但し、Ｘは、Ａｇ、Ａｕ、Ｃｕ、Ｃａ、Ｃｒ、Ｚｎ、Ｂ、Ａｌ、Ｇａ、Ｉｎ、Ｓｉ、Ｓｎ、Ｐｂ、Ｍｇ、Ｍｎ、Ｎ、Ｐ、Ｂｉ、Ｌａ、Ｃｅ、Ｃｄ、Ｔｂ、Ｄｙの中から選ばれる少なくとも１種類の元素であり、０．０１≦α≦０．１０、０．００１≦β≦０．１０、０．６５≦γ≦０．８５である。
〔７〕  前記〔１〕〜〔６〕のいずれかに記載の光情報記録媒体を用い、Ｗ＝０．８２×λ／ＮＡ（λ：記録再生波長、ＮＡ：光学系の開口数）で示される集光レーザビームの収束直径Ｗの０．４〜０．５のセル長さで記録することを特徴とする多値記録方法。
【発明の効果】
【００２０】
本発明の請求項１に係わる発明によれば、特定の案内溝と特定の反射防止層を設けたことにより、基板−空気での再生光の反射損失を無くせるため、ＤＲを大きくとることができ、実用上十分に低いＳＤＲ値とパワーマージンを備えた多値記録媒体が実現できる。
本発明の請求項２に係わる発明によれば、反射防止層形成後の基板の表面反射率が０〜１％であることにより、基板−空気界面での再生光の反射損失が実質的になくなるため、ＤＲを約５％増大させることができ、実用上十分に低いＳＤＲ値とパワーマージンを備えた多値記録媒体が実現できる。
本発明の請求項３に係わる発明によれば、反射防止層が２層膜で形成されており、光学膜厚が特定の値であることにより、基板−空気界面での再生光の反射損失が実質的になくなるため、ＤＲを約５％増大させることができ、実用上十分に低いＳＤＲ値とパワーマージンを備えた多値記録媒体が実現できる。
本発明の請求項４に係わる発明によれば、第一反射防止層と第二反射防止層を特定の屈折率、光学膜厚を有する材料で構成したことにより、４００ｎｍ近傍の記録再生波長における反射損失を実質的に０％にでき、反射防止膜の経時的安定性を維持することができる。
本発明の請求項５に係わる発明によれば、第一反射防止層と第二反射防止層を特定の屈折率、光学膜厚を有する材料で構成したことにより、４００ｎｍ近傍の記録再生波長における反射損失を実質的に０％にでき、レーザービーム入射面の帯電防止効果が得られる。
本発明の請求項６に係わる発明によれば、相変化型記録層を特定の組成にしたことにより、アモルファスマークの安定性が高く、実用的な保存安定性を満足することができ、記録速度や感度、繰り返し特性等の記録特性を最適に調整できる。
本発明の請求項６に係わる発明によれば、第一反射防止層と第二反射防止層を特定の屈折率、光学膜厚を有する材料で構成したことにより、アモルファスマークの安定性が高く、実用的な保存安定性を満足することができる。さらに、記録速度や感度、繰り返し特性等の記録特性を最適に調整できる。
本発明の請求項７に係わる発明によれば、ＤＲが大きく取れる記録媒体を用い、ＤＤＰＲによって実用上多値判定できる限界のセル密度によって、大容量の多値記録システムを提供できる。
【発明を実施するための最良の形態】
【００２１】
以下、本発明の相変化型光情報記録媒体（以下、単に光情報記録媒体ともいう。）について詳細に説明する。
本発明の光情報記録媒体は、記録層に対する光照射によって結晶状態と非晶質状態との間で相変化を生じさせる際に、記録層を記録マークを形成する領域を互いに等しい面積に分割すると共に、記録マークを形成する領域に対して１つの記録マークを形成し、この記録マークを記録マークを形成する領域に対して占有する割合の情報として、記録すべき情報が多値情報に変調され、記録・再生される方式に好適に用いられるものである。
本発明の光情報記録媒体は、特に、集光レーザビーム径の０．４〜０．５の長さの周期で、高密度に多値信号を記録・再生する際に好適に用いれらるものである。各多値レベルに相当する記録マークを記録する際には、従来例図４と同様に、記録パワー（Ｐｗ）、消去パワー（Ｐｅ）、ボトムパワー（Ｐｂ）の３値を用い、主に、記録パワー（Ｐｗ）とその照射時間を一定として、記録パワー（Ｐｗ）のパルス開始タイミングとボトムパワー（Ｐｂ）の照射時間を制御して行なう。
【００２２】
図７に、本発明の光情報記録媒体の一例を示す。本発明の光情報記録媒体においては、基板１の上に、少なくとも第１保護層２、ＳｂおよびＴｅを主成分とする相変化記録層３、第２保護層４および金属反射層５からなる情報記録層が形成されており、基板１に溝深さ０．０１５〜０．０３０μｍ、トラックピッチ０．４〜０．５μｍ、溝幅０．２５〜０．３３μｍの案内溝が形成されていると共に、基板１のレーザビームが入射する側の面に多層の反射防止層８が形成されている。
【００２３】
本発明においては、基板１に溝深さ０．０１５〜０．０３０μｍ、トラックピッチ０．４〜０．５μｍ、溝幅０．２５〜０．３３μｍの案内溝が形成されていること（以下、単に構成（１）ともいう。）について説明する。かかる溝形状ｈが光学的に好適なものであり、記録再生波長λを３９０〜４２０ｎｍとしたとき、開口数ＮＡ＝０．６５の光学系を用いて良好なトラッキング特性が得られ、且つ案内溝の回折効率が高いため、ＤＲが大きく取れて実用上十分に低いＳＤＲ値を得ることができる。
【００２４】
次に、上記溝形状が好ましいことにつき、詳しく説明する。
光学的には、トラッキングが安定であることと、ＤＲが大きく取れるようにグルーブ溝９からの反射率が高いことが望ましい。
溝深さに関しては、グルーブ溝９からの反射率が、光学的溝深さλ／４で最小になり、これより浅くなるほど高くなることが周知である。例えば、波長４００ｎｍ、屈折率１．６のポリカーボネート基板を用いた場合、光学的溝深さλ／４は約０．０６０μｍである。通常、グルーブ記録の相変化記録媒体に用いられる溝深さはこれ以下なので、溝深さが浅くなるほど、グルーブ溝からの反射率（回折効率）は高くなる。すなわち、光学的にＤＲを大きく取るためには浅溝の方がより有利である。
【００２５】
グルーブ溝幅に関しては、特にグルーブとランドの幅が等しい場合、トラッキングエラー信号が光学的溝深さλ／８で最大になることが周知である。ここで、グルーブとランドの幅の比を変えていくと、グルーブ溝幅が広くなるほど、グルーブ溝９からの反射率が高くなり、大きなＤＲを得る上では有利になる。しかし、逆にランド部１０の反射率は低くなり、トラッキングエラー信号が小さくなるので、トラッキング安定性の面では不利になる。
【００２６】
そこで、本発明者等は光学的溝深さλ／８付近の溝深さにおいて、安定なトラッキングが得られる溝深さとグルーブ／ランド比について調べた。具体的には、０．６ｍｍ厚のポリカーボネート基板１を用いて、波長略４００ｎｍ、ＮＡ０．６５の光学系で、トラックピッチ０．４〜０．５μｍ、溝深さ０．０１２〜０．０４５μｍ、溝幅０．１８〜０．３５μｍの溝形状について、良好なトラッキングを得るための溝条件を検討した。なお、ここで言う溝幅とは、溝深さ中央部での幅（＝開口部と溝底の幅の平均値）を指す。
【００２７】
その結果、層構成にもよるが、溝深さとして、好ましくは０．０１５μｍ以上、より好ましくは０．０２０μｍ以上が必要であることがわかった。また、溝幅に関しては、好ましくは０．３３μｍ以下、より好ましくは０．３０μｍ以下が必要であることがわかった。すなわち、溝深さが０．０１５μｍ未満あるいは溝幅が０．３３μｍを超えた場合、反射率が最も大きく取れるような層構成（例えば、図６における第１誘電体層＝６５ｎｍのような層構成）においても、トラッキングが外れやすくなり、一般的なプッシュプル法で安定したトラッキングができなかった。
【００２８】
したがって、トラッキングを安定させ、且つ光学的にＤＲをより大きく取るためには、上記の好ましい範囲において、最もグルーブ溝が浅く、最も溝幅が広い組み合わせである、溝深さ０．０１５μｍ、溝幅０．３３μｍを選択することが好ましい（トラックピッチ＝０．５μｍの場合）。トラックピッチがこれより狭いときは、溝幅を０．３０μｍ以下とすることがより好ましい。さらに、トラッキングの安定性を重視する場合には、溝深さを０．０２０μｍ以上とすることがより好ましい。
【００２９】
次に、溝深さ０．０１５μｍ以上、溝幅０．３３μｍ以下の様々な溝形状の組み合わせにおいて、最適パワーにおけるＤＲとＳＤＲを調べた。その結果、図９のように、ＤＲの大きい方がＳＤＲが低くなるという相関が得られた。これより、目標仕様のＳＤＲ≦３．２％が得られるのは、溝深さ０．０１５〜０．０３０μｍ、溝幅０．２５〜０．３３μｍの溝条件であることを知見するに至った。
ただし、最適パワーにおいて目標とするＳＤＲ≦３．２％はクリアできたが、実用的なパワーマージンを得るためには、さらに最適パワーでのＳＤＲを３．０％以下にまで下げる必要があった。すなわち、基板に溝深さ０．０１５〜０．０３０μｍ、トラックピッチ０．４〜０．５μｍ、溝幅０．２５〜０．３３μｍの案内溝を形成するだけでは、実用的な多値記録媒体の実現は未だ困難であった。本発明においては、構成（１）と次に説明する反射防止層８を基板１のレーザー入射面側に設けるという構成を組合わせることにより所期の目的が達成される。
【００３０】
本発明においては、基板１のレーザビームが入射する側の面に多層の反射防止層８が形成されている（以下、単に構成（２）ともいう。）。前記構成（１）と構成（２）を組合わせることにより、本発明の光情報記録媒体は、基板−空気での再生光の反射損失を無くすことができ、ダイナミックレンジＤＲを増大でき、実用上十分に低いＳＤＲ値とパワーマージンを備えた多値記録媒体となる。
【００３１】
多層の反射防止層８を構成する層の数に制限はないが、第一反射防止層と第二反射防止の２層からなることが製造が容易で経済性にも優れることから好ましい。例えば、基板１がポリカーボネートの場合、基板−空気界面で約５％の再生光の反射損失が生じる。このような反射損失は、２層以上からなる反射防止層８を入射面側に形成することで、その損失をより少なくすることができる。
【００３２】
更に、第一反射防止層と第二反射防止の各々について、λ／４ｎで示される光学膜厚と実際の膜厚ｄとの差が±１０ｎｍ以内であることがより好ましく、該差が±５ｎｍ以内であることが更に好ましく、±３ｎｍ以内であることが特に好ましい。但し、λは記録再生波長であり、ｎは波長λの光の屈折率であり、第一反射防止層が第二反射防止に対してレーザービームの入射側に位置するものとする。
このように構成されていると、基板−空気界面での再生光の反射損失が実質的になくなるため、ＤＲを約５％増大させることができ、実用上十分に低いＳＤＲ値とパワーマージンを備えた多値記録媒体が実現できる。
【００３３】
反射防止層８が第一反射防止層と第二反射防止から構成されている場合、波長λが３９０〜４２０ｎｍの光を用いて記録再生するには、第一反射防止層がＭｇＦ２からなり、第二反射防止層がＡｌ２Ｏ３からなることが好ましく、第一反射防止層がＩＴＯからなり、第二反射防止層がＴｉＯ２からなることも好ましい。
屈折率が１．４のＭｇＦ２と屈折率が１．８のＡｌ２Ｏ３を光学膜厚を上記のように積層することで、記録再生波長を略４００ｎｍにおける反射損失を０〜１％にできる。また、最表面を化学的に安定なＭｇＦ２膜とすることで、反射防止層８の経時的安定性を維持することができる。
また、屈折率が２．０のＩＴＯと屈折率が２．５のＴｉＯ２を上記のように積層することで、記録再生波長を略４００ｎｍにおける反射損失を０〜１％にできる。最表面を導電性を有するＩＴＯ膜とすることで、レーザービーム入射面の帯電防止効果が得られる。
【００３４】
具体的には、ＭｇＦ２およびＡｌ２Ｏ３を、レーザー入射側からそれぞれ７２ｎｍおよび５７ｎｍ積層することで、記録再生波長略４００ｎｍにおける反射損失を０〜１％にでき、反射防止層８のない媒体に比べＤＲを約５％大きくすることができた。
【００３５】
多層の反射防止層８が設けられていないと、例えば基板１がポリカーボネートの場合、基板−空気界面で約５％の再生光の反射損失が生じる。このような反射損失は、反射防止層８を基板１の入射面側に形成することで、その損失を０〜１％（以下、単に実質的に０％ともいう。）にでき、反射防止層８のない媒体に比べＤＲを約５％大きくすることができる。
この媒体の多値記録特性を評価したところ、最適パワーでのＳＤＲを３．０％にできた。また、実用的なパワーマージン（＝最適パワー±１５％）において、ＳＤＲ≦３．２％が実現できた。このように、構成（１）と構成（２）を組み合わせることで、初めて実用的なＳＤＲが得られる多値記録媒体を得ることができる。
【００３６】
また、反射防止層が設けられていても単層で構成されている場合、最も低屈折率物質であるＭｇＦ２（屈折率約１．４）を用いても、基板１がポリカーボネートのような透明樹脂基板の場合、その反射損失が２．３〜３％残ってしまう。本発明者らが実験したところでは、反射損失が実質的に０％でない場合、実用的なパワーマージンを得ることはできない。
【００３７】
本発明においては、反射防止膜８が形成された後の基板１の表面反射率が、０〜１％であることが好ましく、０〜０．５％であることがより好ましい。表面反射率がこの範囲内であれば、基板−空気界面での再生光の反射損失が実質的になくなるため、ＤＲを約５％増大させることができ、実用上十分に低いＳＤＲ値とパワーマージンを備えた多値記録媒体が実現できる。
【００３８】
基板１の材料には、ポリカーボネート、アクリル、ポリオレフィンなどの透明樹脂を用いることができる。中でもポリカーボネート樹脂は、ＣＤやＤＶＤにおいて実績があり、安価な上に、波長４００ｎｍ付近でも高い透過率を示すため最も好ましい。本発明で好適なトラックピッチ０．４〜０．５μｍ、溝深さ０．０１５〜０．０３０μｍ、溝幅０．２５〜０．３３μｍの溝形状は、上記基板材料によらず同一である。案内溝の形状は、原子間顕微鏡や電子顕微鏡等のデジタル画像処理で計測できる。
【００３９】
第１保護層２、第２保護層４の材料には、金属や半導体の酸化物、硫化物、窒化物、炭化物等の透明性が高い高融点材料を用いることができる。具体的には、ＳｉＯｘ、ＺｎＯ、ＳｎＯ２、Ａｌ２Ｏ３、ＴｉＯ２、Ｉｎ２Ｏ３、ＭｇＯ、ＺｒＯ２、Ｔａ２Ｏ５等の金属酸化物、Ｓｉ３Ｎ４、ＡｌＮ、ＴｉＮ、ＢＮ、ＺｒＮ等の窒化物、ＺｎＳ、ＴａＳ４等の硫化物、ＳｉＣ、ＴａＣ、Ｂ４Ｃ、ＷＣ、ＴｉＣ、ＺｒＣ等の炭化物が挙げられ、単体もしくは混合物として用いることができる。同保護層に最適な材料は、屈折率、熱伝導率、化学的安定性、機械的強度、密着性等に留意して決定される。中でも、ＺｎＳを６０〜９０ｍｏｌ％含むＳｉＯ２との混合膜が最も好ましい。
【００４０】
第２保護層４の膜厚は、１０ｎｍ以上２０ｎｍ以下であることが望ましい。膜厚が１０ｎｍより薄いと、機械的強度が低下し、繰り返し記録特性上好ましくない。また、レーザーエネルギーの大部分が金属反射層５に伝熱してしまい、溶融領域が小さくなるに伴って、マーク幅が小さくなってしまうため、ダイナミックレンジＤＲが取れなくなってしまう。また、感度が低く、パワーマージンのない非実用的な媒体になってしまう。
逆に、膜厚が２０ｎｍより厚いと放熱効果が薄れ、急冷構造が得られないばかりか、逆に隣接トラック間のクロスイレースや前後マーク間の熱干渉が増大してしまう。特に、膜厚が４０ｎｍ程度以上に厚くなると、アモルファスマークの形成すら困難になってしまう。このため、結晶化速度の遅い記録材料しか使えなくなり、記録線速が上げられなくなる。
【００４１】
相変化記録層３は、Ｓｂ７０Ｔｅ３０共晶組成近傍のＳｂおよびＴｅを主成分とした記録材料であることが好ましい。この材料は、繰り返し記録特性に優れた相変化記録材料であり、ＳｂとＴｅの原子数比を変えることにより、結晶化速度を調整することが可能である。一般に、Ｓｂの比率を高くすると結晶化速度を速くすることができるが、Ｓｂが８５原子％を越えると、結晶化速度が急激に上昇して非晶質マークの形成が困難になり、アモルファスマークの保存安定性も著しく劣化してしまう。逆に、Ｓｂ比が０．６５よりも小さいと、繰り返し記録によるジッターの上昇が大きくなり、かつ記録線速が遅くなって（１〜２ｍ／ｓ）実用的でなくなる。したがって、記録層のＳｂ比＝Ｓｂ／（Ｓｂ＋Ｔｅ）は、０．６５以上０．８５以下とするのが好ましい。
【００４２】
相変化記録層３は、保存安定性改善のためＧｅを含むことが望ましい。Ｓｂ−Ｔｅの二元系だけでは、例えば、７０〜８０℃程度の高温環境下におかれた場合、数１０時間で非晶質マークが消失（結晶化）してしまう。非晶質マークの安定性を確保するために好適なＧｅの含有量は、１０原子％以下、より好ましくは３〜８原子％、さらに好ましくは５〜８原子％である。Ｇｅ量が１０原子％を超えると、繰り返し記録において、相分離が起こりやすくなる。また、Ｇｅは結晶化速度を遅くするため、結晶化速度調整のために、Ｇｅの添加に伴いＳｂ比を高くする必要があるが、Ｓｂ比が高くなると記録感度が低下してしまい好ましくないため、前述のようにＧｅ量は５〜８原子％が最適である。
【００４３】
その他、記録層には、結晶化速度や感度、保存安定性等の調整の目的で、Ａｇ、Ａｕ、Ｃｕ、Ｃａ、Ｃｒ、Ｚｎ、Ｂ、Ａｌ、Ｇａ、Ｉｎ、Ｓｉ、Ｓｎ、Ｐｂ、Ｍｇ、Ｍｎ、Ｎ、Ｐ、Ｂｉ、Ｌａ、Ｃｅ、Ｃｄ、Ｔｂ、Ｄｙ等から選ばれる少なくとも１種類の元素を含むことができる。
【００４４】
以上説明したように、相変化記録層３は、組成ＧｅαＸβ（ＳｂγＴｅ１−γ）１−α−βの材料からなることが好ましい。但し、Ｘは、Ａｇ、Ａｕ、Ｃｕ、Ｃａ、Ｃｒ、Ｚｎ、Ｂ、Ａｌ、Ｇａ、Ｉｎ、Ｓｉ、Ｓｎ、Ｐｂ、Ｍｇ、Ｍｎ、Ｎ、Ｐ、Ｂｉ、Ｌａ、Ｃｅ、Ｃｄ、Ｔｂ、Ｄｙの中から選ばれる少なくとも１種類の元素であり、０．０１≦α≦０．１０、０．００１≦β≦０．１０、０．６５≦γ≦０．８５である。
【００４５】
相変化記録層３の望ましい膜厚は５〜２０ｎｍである。５ｎｍ未満では反射率が低くなり過ぎ、また、膜成長初期の不均一な組成、疎な膜の影響が現れ易いので好ましくない。一方、２０ｎｍよりも厚いと熱容量が大きくなり記録感度が悪くなる。また、結晶成長が３次元的になるため、非晶質マークのエッジが乱れ、ジッタが高くなる傾向にある。
【００４６】
金属反射層５としては、Ａｕ、Ａｇ、Ｃｕおよび／またはＡｌが好ましく、中でも熱伝導率の高いＡｇを主成分とするのが最も好適である。Ａｇ合金は比較的安価であり、経時安定性に優れた媒体を形成することができる。反射膜の膜厚としては、１００〜２００ｎｍが望ましい。膜厚が１００ｎｍ以上であれば、透過光が殆どなくなるため、光を効率的に利用できる。反射膜の膜厚が厚いほど、冷却速度が速くなり結晶化速度の速い記録層が使用できるが、２００ｎｍより厚くしても記録特性や感度には変化がなくなり、成膜に時間がかかるだけなので、２００ｎｍ以下とすることが好ましい。
【００４７】
金属反射層５がＡｇを主成分とし、且つ第３保護層４が硫黄を含む材料の場合、両者の境界にＡｇの硫化を防ぐための硫化バリア層を設けても良い。この場合、金属反射層５側の第３保護層４の一部を、硫黄を含まない誘電体材料で置換する。硫化バリア層としては、ＺｎＯ、ＳｎＯ２、Ａｌ２Ｏ３、ＴｉＯ２、Ｉｎ２Ｏ３、ＭｇＯ、ＺｒＯ２、Ｔａ２Ｏ５等の金属酸化物、Ｓｉ３Ｎ４、ＡｌＮ、ＴｉＮ、ＢＮ、ＺｒＮ等の窒化物、ＳｉＣ、ＴａＣ、Ｂ４Ｃ、ＷＣ、ＴｉＣ、ＺｒＣ等の炭化物、およびこれらの混合物が用いられる。硫化バリア層の膜厚は、２〜５ｎｍ程度である。
【００４８】
本発明においては有機保護層６を設けることが好ましい。有機保護層６は、金属反射層の密着性を維持し、環境に対する耐食性を維持するために設けられる。有機保護層６を構成する材料としては、紫外線硬化樹脂が好ましく用いられ、例えば、大日本インキ（株）製ＳＤ３１８が挙げられる。
【００４９】
本発明においてはカバー基板７を設けることが好ましい。カバー基板７は従来のＣＤとＤＶＤと形状互換性を保ち、良好な機械的特性を得るために、基板１と同じ材料を用いることが好ましい。
【００５０】
本発明の多値記録方法においては、前述した光情報記録媒体を用い、Ｗ＝０．８２×λ／ＮＡ（λ：記録再生波長、ＮＡ：光学系の開口数）で示される集光レーザビームの収束直径Ｗの０．４〜０．５のセル長さで記録する。ここで、集光レーザビームの収束直径Ｗの０．４５〜０．５のセル長さで記録することがより好ましい。ＤＤＰＲによって多値判定できるセル長さの下限は、ピックアップの性能やドライブシステム側のマージンにもよるが、集光レーザビーム収束直径の０．４〜０．４５程度である。本発明の記録方法によれば、ＤＲが大きく取れる記録媒体を用いるので、ＤＤＰＲによって実用上多値判定できる限界のセル密度によって、大容量の多値記録システムを提供できる。
【００５１】
各多値レベル０〜７に相当する記録マークを記録する際には、図４に示すように、記録パワー（Ｐｗ）、消去パワー（Ｐｅ）、ボトムパワー（Ｐｂ）の３値を制御して行なう。波長４０５ｎｍ、ＮＡ＝０．６５の光学系を用いた場合、好ましいセル長さは０．２３〜０．２６μｍであり、記録速度が６ｍ／ｓのとき、Ｐｗ＝７〜１０ｍＷ、Ｐｅ＝３〜５ｍＷ、Ｐｂ＝０．４〜０．６ｍＷが好ましい。また、記録パワー（Ｐｗ）とその照射時間を一定とし、長いマークほど記録パワー（Ｐｗ）を照射するためのパルス開始時間を速くし、ボトムパワー（Ｐｂ）の照射時間を長くすることで良好な記録が行える。
【実施例】
【００５２】
次に、本発明による相変化型光情報記録媒体の実施例および比較例を示す。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００５３】
表１に示す実施例および比較例では、表中の溝形状を有する０．６ｍｍ厚、直径１２０ｍｍのポリカーボネート基板を用意し、以下に示す各層を情報記録面に形成し、これに０．６ｍｍ厚のカバー基板を貼り合わせて、図７に示す構造の１．２ｍｍ厚記録媒体を作製した。
１）第１保護層    ＺｎＳ・２０ｍｏｌ％ＳｉＯ2       ５０ｎｍ
２）記録層        Ｓｂ75Ｔｅ20Ｇｅ5.0               １５ｎｍ
３）第２保護層    ＺｎＳ・２０ｍｏｌ％ＳｉＯ2       １２ｎｍ
４）硫化バリア層  ＳｉＣ                              ３ｎｍ
５）金属反射層    Ａｇ                            １５０ｎｍ
【００５４】
この記録媒体を初期化した後に、４０５ｎｍの青色レーザとＮＡ＝０．６５の光学系（収束直径＝φ０．５１μｍ）を用いて、記録線速＝６．０ｍ／ｓで多値記録を行った。セル長は０．２４μｍとした。記録ストラテジーは、図３に示す従来の波形を用い、Ｐｗ、Ｐｅ、Ｐｂのパワーおよびそれぞれの開始時間を最適化して行った。
記録特性の評価は、多値判定技術ＤＤＰＲを用いてＳＤＲを求め、パワーマージンが最適パワー±１５％において、ＳＤＲ≦３．２％の場合を○、それ以上で３％台の場合を△、４％以上を×とした。
【００５５】
【表１】
2005174423.tif 000003
【００５６】
表１の結果から以下のことが言える。
実施例１〜４は、いずれも、溝深さが最も好ましい０．０２０〜０．０２５μｍの範囲、溝幅が０．２５〜０．３３μｍの範囲にあり、且つレーザー入射側の面に反射防止層を有するので、実用的なパワーマージンが得られている。波長４００ｎｍにおいて、屈折率１．４、１．８、２．０および２．５のＭｇＦ２、Ａｌ２Ｏ３、ＩＴＯおよびＴｉＯ２の光学膜厚略λ／４は、それぞれ７２ｎｍ、５７ｎｍ、５１ｎｍおよび４１ｎｍなので、実施例１〜４の基板面での表面反射率は実質的に０％である。
これに対し、比較例１は、溝深さがやや深いため、ＳＤＲが十分に下がらなかった。また、比較例２は、溝深さが過度に深いため、ＳＤＲは４％台であった。
次に、比較例３は、溝幅がやや狭いため、ＳＤＲが十分に下がらなかった。比較例４は、溝幅が過度に狭いため、ＳＤＲは４％台であった。
次に、比較例５は、単層の反射防止層を光学膜厚略λ／４有するが、表面反射率が２．３〜３％残ってしまうため、ＳＤＲは４％台であった。
次に、比較例６および７は、いずれも、溝深さが最も好ましい０．０２０〜０．０２５μｍの範囲、溝幅が０．２５〜０．３３μｍの範囲にあったが、最表面の反射防止層であるＭｇＦ２およびＩＴＯの膜厚が光学膜厚略λ／４からずれているため、表面反射率が１〜２％残ってしまい、ＳＤＲが十分に下がらなかった。
【図面の簡単な説明】
【００５７】
【図１】マーク占有率とＲｆ信号の関係を示す説明図である。
【図２】各記録マークパタンからのＲｆ信号値についての分布を示す説明図である。
【図３】多値記録マークの記録ストラテジの説明図である。
【図４】多値階調数を８に増やすことにより、各Ｒｆ信号値の分布が重なり合ってしまう場合の説明図である。
【図５】波長に対する光学定数の変化についての説明図である。
【図６】赤色波長、青色波長についてのUL厚さとダイナミックレンジＤＲの関係を示す説明図である。
【図７】光情報記録媒体の一例を示す層構成の一例を示す説明図である。
【図８】ＤＲとＳＤＲの関係を示す説明図である。
【符号の説明】
【００５８】
１    基板
２    第１保護層
３    相変化記録層
４    第２保護層
５    金属反射層
６    有機保護層
７    カバー基板
８    反射防止層
９    グルーブ溝
１０    ランド部
【図１】
2005174423.tif 000004
【図２】
2005174423.tif 000005
【図３】
2005174423.tif 000006
【図４】
2005174423.tif 000007
【図５】
2005174423.tif 000008
【図６】
2005174423.tif 000009
【図７】
2005174423.tif 000010
【図８】
2005174423.tif 000011